СЫРЬЕВАЯ СМЕСЬ ДЛЯ ПРОИЗВОДСТВА КЕРАМЗИТА
CRUDE MIXTURE FOR MAKING EXPANDED CLAY

Изобретение относится к промышленности строительных материалов и касается производства керамзита.
Известна сырьевая смесью для производства керамзита, содержащая, мас.%: глинистое сырье 75,5-76,8; волокнистые отходы первичной переработки шерсти 0,9-1,4; вода - остальное [1].
Задачей изобретения является повышение прочности керамзита, полученного из сырьевой смеси 1.
2
Технический результат достигается тем, что сырьевая смесь для производства керамзита, содержащая глинистое сырье, волокнистые отходы первичной переработки шерсти, воду, дополнительно содержит молотый до удельной поверхности 3500-5500 см/г кварцевый песок при следующем соотношении компонентов, мас.%: глинистое сырье 54,9-64,5; волокнистые отходы первичной переработки шерсти 0,1-0,5; молотый песок 15,0-20,0; вода 20,0-25,0.
В таблице приведены составы сырьевой смеси для производства керамзита.
Состав №
Компоненты
Прочность керамзита при сжатии, МПа, не менее
Глинистое сырье
Волокнистые отходы первичной переработки шерсти
Молотый кварцевый песок
Вода
1
54,9
0,1
20,0
25,0
2
2
59,7
0,3
17,0
23,0
2
3
64,5
0,5
15,0
20,0
2
2
Кварцевый песок размалывают до удельной поверхности 3500-5500 см/г, смешивают с любым глинистым сырьем, волокнистыми отходами первичной переработки шерсти, добавляют воду и готовят сырьевую смесь. Из полученной сырьевой смеси формуют гранулы (фракция 20-40 мм), которые сушат и обжигают при температуре 950-1100°С.
Источник информации
1. SU 628129, С04В 14/12, 1978.